(57)【要約】【課題】破れたり切断されたりした場合でも消臭材が飛散し難い消臭シートを提供する。【解決手段】消臭シート１０は、シート状の基材１２と、表面層１４とを備えている。基材１２は、主たる材料としての無機物質１６と、バインダーとしての熱可塑性樹脂１８と、添加剤２０とを含んでいる。表面層１４は、珪藻土２４と、イオン交換性物質２６と、珪藻土２４とイオン交換性物質２６とを接合する接合物質２８と、着色物質３０とを含んでいる。表面層１４は、接合物質２８を介して基材１２の表面に接合されている。接合物質２８は、消臭シート１０の製造工程において、水性合成樹脂エマルジョンが乾燥して硬化したものであり、無機物質１６の粒子間に入り込むことによって、表面層１４を基材１２の表面に強固に接合している。【選択図】図２
0003216492.tif 000002
【実用新案登録請求の範囲】
【請求項１】
シート状の基材と、前記基材の表面に形成された表面層とを備え、
前記基材は、主たる材料としての無機物質と、バインダーとしての熱可塑性樹脂とを含み、
前記表面層は、珪藻土と、イオン交換性物質と、前記珪藻土と前記イオン交換性物質とを接合する接合物質とを含み、
前記表面層は、前記接合物質を介して前記基材の表面に接合されている、消臭シート。
【請求項２】
前記無機物質は、炭酸カルシウムであり、
前記基材の総重量に対する前記炭酸カルシウムの割合は、５６重量％〜８６重量％であり、
前記基材の総重量に対する前記熱可塑性樹脂の割合は、１３〜４３重量％である、請求項１に記載の消臭シート。
【請求項３】
前記接合物質は、水性合成樹脂エマルジョンが硬化したものであり、
前記水性合成樹脂エマルジョンは、酢酸ビニル樹脂エマルジョン、アクリル樹脂エマルジョン、ウレタン樹脂エマルジョン、シリコーン樹脂エマルジョンおよびスチレン・ブタジエン樹脂エマルジョンからなる群から選択される少なくとも１種を含む、請求項１または２に記載の消臭シート。
【請求項４】
前記イオン交換性物質は、天然ゼオライト、モンモリロナイト、ベントナイト、人工ゼオライトおよび陽イオン交換樹脂からなる群から選択される少なくとも１種を含む、請求項１ないし３のいずれか１項に記載の消臭シート。
【請求項５】
前記基材には、水滴を通さないが湿気を通すことができる第１細孔が形成されており、
前記表面層には、水滴を通さないが湿気を通すことができる第２細孔が形成されている、請求項１ないし４のいずれか１項に記載の消臭シート。
【考案の詳細な説明】
【技術分野】
【０００１】
本考案は、臭い成分を除去するのに用いられる消臭シートに関する。
【背景技術】
【０００２】
特許文献１には、従来の消臭シートの一例が開示されている。この消臭シートは、少なくとも一方が通気性を有する２枚のシートを有している。そして、２枚のシートが格子状の接合部で互いに接合されることによって、複数の袋状部が構成されている。各袋状部の内部には、竹炭や備長炭などからなる粒状の消臭材が封入されている。消臭シートの周囲に存在する空気中の臭い成分は、通気性のシートを通して袋状部の内部に入り込み、消臭材によって吸着される。
【先行技術文献】
【特許文献】
【０００３】
【特許文献１】特開２００３−０２４４２０号公報
【考案の概要】
【考案が解決しようとする課題】
【０００４】
しかしながら、上記特許文献１に記載された消臭シートでは、袋状部の内部に粒状の消臭材が封入されているので、消臭シートが破れたり切断されたりした場合には、粒状の消臭材が袋状部の外部に飛散するという問題があった。
【０００５】
本考案は、上記問題に対処するためになされたものであり、破れたり切断されたりした場合でも消臭材が飛散し難い消臭シートを提供することを目的とする。
【０００６】
上記目的を達成するため、本考案に係る消臭シートの特徴は、シート状の基材と、前記基材の表面に形成された表面層とを備え、前記基材は、主たる材料としての無機物質と、バインダーとしての熱可塑性樹脂とを含み、前記表面層は、珪藻土と、イオン交換性物質と、前記珪藻土と前記イオン交換性物質とを接合する接合物質とを含み、前記表面層は、前記接合物質を介して前記基材の表面に接合されていることにある。
【０００７】
この構成では、基材が主たる材料としての無機物質を含み、表面層が珪藻土を含んでいるので、基材と表面層との接合は、無機物質どうしの接合となる。表面層に含まれる接合物質は、珪藻土とイオン交換性物質とを接合するものであり、無機物質どうしの接合に適している。したがって、基材と表面層とを接合物質を介して強固に接合でき、消臭シートが破れたり切断されたりした場合でも、珪藻土やイオン交換性物質が飛散することを抑制できる。
【０００８】
この構成に係る消臭シートの使用時には、表面層を構成する珪藻土の細孔が様々な種類の臭い成分を吸着し、表面層を構成するイオン交換性物質がイオン交換作用により臭い成分を吸着するので、これらの相乗作用によって高い消臭効果を得ることができる。また、珪藻土の細孔が水分を吸着するので、高い吸湿効果を得ることができる。
【０００９】
本考案の他の特徴は、前記無機物質は、炭酸カルシウムであり、前記基材の総重量に対する前記炭酸カルシウムの割合は、５６重量％〜８６重量％であり、前記基材の総重量に対する前記熱可塑性樹脂の割合は、１３〜４３重量％であることにある。
【００１０】
この構成によれば、無機物質として豊富な天然資源である炭酸カルシウムを用いているので、自然環境に対する負荷を低く抑えることができる。また、基材における炭酸カルシウムの含有率は５６重量％〜８６重量％であり、基材における熱可塑性樹脂の含有率は１３〜４３重量％であるため、基材の強度低下を招くことなく、基材に対する表面層の接合強度を高くすることができる。
【００１１】
つまり、炭酸カルシウムの含有率が小さすぎて熱可塑性樹脂の含有率が大きすぎると、基材の表面が平滑になって基材と表面層との接合性が低くなるため、炭酸カルシウムの含有率は５６重量％よりも大きく、かつ、熱可塑性樹脂の含有率は４３重量％よりも小さいことが好ましい。一方、炭酸カルシウムの含有率が大きすぎて熱可塑性樹脂の含有率が小さすぎると、基材の強度が低下するため、炭酸カルシウムの含有率は８６重量％よりも小さく、かつ、熱可塑性樹脂の含有率は１３重量％よりも大きいことが好ましい。
【００１２】
本考案の他の特徴は、前記接合物質は、水性合成樹脂エマルジョンが硬化したものであり、前記水性合成樹脂エマルジョンは、酢酸ビニル樹脂エマルジョン、アクリル樹脂エマルジョン、ウレタン樹脂エマルジョン、シリコーン樹脂エマルジョンおよびスチレン・ブタジエン樹脂エマルジョンからなる群から選択される少なくとも１種を含むことにある。
【００１３】
この構成によれば、接合物質は水性合成樹脂エマルジョンが硬化したものであるため、接合物資を表面層の全体にむら無く分散させることが可能であり、表面層を基材の表面に均質に接合することができる。また、接合物資が無機物質の粒子間に入り込むことによって、表面層を基材の表面に強固に接合することができる。
【００１４】
本考案の他の特徴は、前記イオン交換性物質は、天然ゼオライト、モンモリロナイト、ベントナイト、人工ゼオライトおよび陽イオン交換樹脂からなる群から選択される少なくとも１種を含むことにある。
【００１５】
この構成によれば、イオン交換性物質が陽イオンを交換する陽イオン交換性物質であるため、悪臭の原因となり易いアンモニウムイオン（ＮＨ４＋）を吸着できる。
【００１６】
本考案の他の特徴は、前記基材には、水滴を通さないが湿気を通すことができる第１細孔が形成されており、前記表面層には、水滴を通さないが湿気を通すことができる第２細孔が形成されていることにある。
【００１７】
この構成では、基材および表面層の両方に水滴を通さないが湿気を通すことができる細孔が形成されているので、消臭シートを介護用下着、介護用シートおよび介護用ベッドなどに使用した場合でも、蒸れを抑えて快適に使用できる。
【図面の簡単な説明】
【００１８】
【図１】本考案の実施形態に係る消臭シートの構成を示す斜視図である。
【図２】本考案の実施形態に係る消臭シートの構成を示す部分拡大断面図である。
【図３】本考案の第１変形例に係る消臭シートの構成を示す断面図である。
【図４】本考案の第２変形例に係る消臭シートの構成を示す断面図である。
【考案を実施するための形態】
【００１９】
以下、本考案に係る消臭シートの実施形態について図面を参照しながら説明する。
【００２０】
（消臭シートの構成）
図１は、本考案の実施形態に係る消臭シート１０の構成を示す斜視図である。図２は、消臭シート１０の構成を示す部分拡大断面図である。図１に示す消臭シート１０は、基材１２と、基材１２の一方の面に形成された表面層１４とを備えている。
【００２１】
基材１２の厚さは、特に限定されるものではないが、薄すぎると強度が低くなり、厚すぎると多様な用途での使用が困難になるため、５０〜８００μｍの範囲内が好ましく、特に、１００〜７００μｍの範囲内が好ましい。表面層１４の厚さは、特に限定されるものではないが、薄すぎると消臭性や吸湿性が低くなり、厚すぎるとひび割れが生じ易くなるため、３００〜９００μｍの範囲内が好ましく、特に、５００〜８００μｍの範囲内が好ましい。
【００２２】
図１に示す基材１２は、消臭シート１０の強度を確保するためのシート状の部材であり、図２に示すように、主たる材料としての粉状の無機物質１６と、無機物質１６の粒子どうしを接合するバインダーとしての熱可塑性樹脂１８と、粉状の添加剤２０とを含んでいる。
【００２３】
無機物質１６は、炭酸カルシウム、タルク、クレーおよび二酸化ケイ素からなる群から選択される少なくとも１種を含んでいる。つまり、無機物質１６としては、これらの物質のうち１種を単独で用いてもよいし、２種以上を併せて用いてもよい。なお、無機物質１６としては、入手が容易であることから炭酸カルシウムを用いることが好ましく、特に、豊富な鉱物資源である石灰石から生成される炭酸カルシウムを用いることが好ましい。
【００２４】
熱可塑性樹脂１８は、ポリエチレン、ポリプロピレンおよびポリエチレンテレフタレートからなる群から選択される少なくとも１種を含んでいる。つまり、熱可塑性樹脂１８としては、これらの物質のうち１種を単独で用いてもよいし、２種以上を併せて用いてもよい。また、ポリエチレンとしては、高密度ポリエチレン、中密度ポリエチレンおよび低密度ポリエチレンからなる群から選択される１種を単独で用いてもよいし、２種以上を併せて用いてもよい。
【００２５】
添加剤２０は、基材１２の機能を向上させるなどのために基材１２の製造工程で添加されるものであり、カップリング剤、潤滑剤および静電防止剤からなる群から選ばれる少なくとも１種を含んでいる。つまり、添加剤２０としては、これらの物質のうち１種を単独で用いてもよいし、２種以上を併せて用いてもよい。
【００２６】
無機物質１６、熱可塑性樹脂１８および添加剤２０の基材１２の総重量に対する含有率は、特に限定されるものではないが、無機物質１６が炭酸カルシウムである場合、その含有率は５６〜８６重量％の範囲内であることが好ましく、熱可塑性樹脂１８の含有率は１３〜４３重量％の範囲内であることが好ましい。
【００２７】
つまり、炭酸カルシウムの含有率が小さすぎて熱可塑性樹脂１８の含有率が大きすぎると、基材１２の表面が平滑になって基材１２と表面層１４との接合性が低くなるため、炭酸カルシウムの含有率は５６重量％よりも大きく、かつ、熱可塑性樹脂１８の含有率は４３重量％よりも小さいことが好ましい。一方、炭酸カルシウムの含有率が大きすぎて熱可塑性樹脂１８の含有率が小さすぎると、基材１２の強度が低下するため、炭酸カルシウムの含有率は８６重量％よりも小さく、かつ、熱可塑性樹脂１８の含有率は１３重量％よりも大きいことが好ましい。
【００２８】
図２に示すように、基材１２においては、無機物質１６、熱可塑性樹脂１８および添加剤２０の相互間に、水滴を通さないが湿気を通すことができる第１細孔２２が形成されており、これにより、基材１２の透湿性および防水性が確保されている。
【００２９】
図１に示す表面層１４は、消臭シート１０の消臭性および吸湿性を確保するものであり、図２に示すように、粉状の珪藻土２４と、粉状のイオン交換性物質２６と、珪藻土２４とイオン交換性物質２６とを接合する接合物質２８と、粉状の着色物質３０とを含んでいる。
【００３０】
本実施形態の表面層１４は、その総重量に対して、珪藻土２４を３０〜５０重量％含んでおり、イオン交換性物質２６を３０〜４０重量％含んでおり、接合物質２８を０．５〜１重量％含んでおり、着色物質３０を１９〜２９重量％含んでいる。なお、着色物質３０は省略されてもよく、その場合、珪藻土２４の含有率の範囲は３０〜６９重量％に拡大されてもよいし、イオン交換性物質２６の含有率の範囲は３０〜６９重量％に拡大されてもよい。
【００３１】
珪藻土２４は、二酸化ケイ素を主成分とする多孔質の天然素材であり、水分や様々な臭い成分を吸着する機能を有している。珪藻土の平均粒径は、特に限定されるものではないが、５〜１００μｍの範囲内が好ましい。
【００３２】
イオン交換性物質２６は、臭い成分をイオン交換作用により吸着する物質であり、天然ゼオライト、モンモリロナイト、ベントナイト、人工ゼオライト、陽イオン交換樹脂、ハイドロタルサイト、アロフェン、イモゴライト、カオリンおよび陰イオン交換樹脂からなる群から選択される少なくとも１種を含んでいる。つまり、イオン交換性物質２６としては、これらの物質のうち１種を単独で用いてもよいし、２種以上を併せて用いてもよい。
【００３３】
イオン交換性物質２６としては、悪臭の原因となり易いアンモニウムイオン（ＮＨ４＋）を吸着できることから、陽イオン交換性物質を用いることが好ましい。上記物質のうち、天然ゼオライト、モンモリロナイト、ベントナイト、人工ゼオライトおよび陽イオン交換樹脂が陽イオン交換性物質であり、他は陰イオン交換性物質である。
【００３４】
また、イオン交換性物質２６としては、表面層１４に含まれる珪藻土２４および基材１２に含まれる無機物質１６に対する高い接合性を期待できることから、無機物質を用いることが好ましい。上記物質のうち、天然ゼオライト、モンモリロナイト、ベントナイト、人工ゼオライト、ハイドロタルサイト、アロフェン、イモゴライトおよびカオリンが無機物質である。なお、アロフェン、イモゴライトおよびカオリンは、粘土鉱物であり、後述する着色物質３０として用いることもできる。
【００３５】
これらの事情により、イオン交換性物質２６としては、陽イオン交換性物質であり、かつ、無機物質でもある天然ゼオライト、モンモリロナイト、ベントナイトおよび人工ゼオライトを用いることが好ましく、特に、天然ゼオライトを用いることが好ましい。天然ゼオライトは、チャンネル（管状細孔）およびキャビティ（空洞）を有するアルミノケイ酸塩であり、イオン交換作用によってアンモニウムイオン（ＮＨ４＋）などの臭い成分を吸着する機能に加えて、チャンネルおよびキャビティによって様々な臭い成分および水分を吸着する機能を有している。また、天然ゼオライトは、臭い成分などの物質を分解する触媒機能を有することでも知られている。なお、天然ゼオライトの平均粒径は、特に限定されるものではないが、０．２〜０．５μｍの範囲内が好ましい。
【００３６】
接合物質２８は、珪藻土２４とイオン交換性物質２６とを接合するとともに、表面層１４を基材１２の表面に接合するものであり、酢酸ビニル樹脂、アクリル樹脂、ウレタン樹脂、シリコーン樹脂およびスチレン・ブタジエン樹脂からなる群から選択される少なくとも１種を含んでいる。つまり、接合物質２８としては、これらの物質のうち１種を単独で用いてもよいし、２種以上を併せて用いてもよい。
【００３７】
本実施形態の接合物質２８は、水性合成樹脂エマルジョンが硬化した固形物であり、接合物質２８の粒子が表面層１４の全体にむら無く分散されている。基材１２を構成する無機物質１６の粒子間に接合物質２８が入り込むことによって、表面層１４と基材１２とが強固に接合されている。なお、接合物質２８の平均粒径は、特に限定されるものではないが、７０〜１００μｍの範囲内が好ましい。
【００３８】
着色物質３０は、表面層１４を着色するものであり、アロフェン、イモゴライト、カオリン、石英、長石、セリサイトからなる群から選択される少なくとも１種を含んでいる。これらの物質は、天然に存在する粘土鉱物である。着色物質３０の平均粒径は、特に限定されるものではないが、１〜１０μｍの範囲内が好ましい。なお、珪藻土２４やイオン交換性物質２６の色を表面層１４の色としてそのまま用いる場合には、着色物質３０は省略されてもよい。
【００３９】
図２に示すように、表面層１４においては、珪藻土２４、イオン交換性物質２６、接合物質２８、着色物質３０の相互間に、水滴を通さないが湿気を通すことができる第２細孔３２が形成されており、これにより、表面層１４の透湿性および防水性が確保されている。
【００４０】
（消臭シートの製造方法）
図１に示す消臭シート１０の製造方法について説明する。製造者は、まず、粉状の無機物質１６と、熱可塑性樹脂１８と、粉状の添加剤２０とを含む原料を用いて、Ｔダイ製法またはインフレーション製法によりシート状の基材１２を形成する。この工程で用いる無機物質１６、熱可塑性樹脂１８および添加剤２０の種類は、上述した通りである。
【００４１】
Ｔダイ製法は、Ｔ字型のダイから原料を押し出してシート状の基材１２を形成する方法である。一方、インフレーション製法は、円筒型のダイから原料を押し出してチューブを形成し、その後、チューブを空気で膨らませることによってシート状の基材１２を形成する方法である。Ｔダイ製法およびインフレーション製法では、水を使用する必要がないので、一般的な紙の製造方法に比べて水資源の保護に貢献できる。
【００４２】
また、製造者は、粉状の珪藻土２４と、粉状のイオン交換性物質２６と、水性合成樹脂エマルジョン（図示省略）と、粉状の着色物質３０とを混合して、これらを含む混合物（図示省略）を生成する。この工程で用いる珪藻土２４、イオン交換性物質２６および着色物質３０の種類は、上述した通りである。この工程では、珪藻土２４とイオン交換性物質２６とを接合する接合剤として水性合成樹脂エマルジョンを用いているので、製造工程において有害物質が発生し難い。
【００４３】
水性合成樹脂エマルジョンは、乾燥されることによって（すなわち水分が蒸発することによって）固形の接合物質２８となるものであり、酢酸ビニル樹脂エマルジョン、アクリル樹脂エマルジョン、ウレタン樹脂エマルジョン、シリコーン樹脂エマルジョンおよびスチレン・ブタジエン樹脂エマルジョンからなる群から選ばれる少なくとも１種を含んでいる。
【００４４】
続いて、製造者は、基材１２の表面に上記混合物（図示省略）を塗布し、その後、混合物に含まれる水性合成樹脂エマルジョンを乾燥させる。水性合成樹脂エマルジョンが乾燥すると、固形の接合物質２８が生成されるとともに表面層１４が形成され、基材１２と表面層１４とが接合物質２８を介して接合される。
【００４５】
基材１２の表面に混合物を塗布する方法は、特に限定されるものではないが、例えば、ローラで塗布する方法や、ノズルから吹き付けて塗布する方法などを用いることができる。また、水性合成樹脂エマルジョンを乾燥させる方法は、特に限定されるものではないが、例えば、自然乾燥させる方法や、乾燥室で乾燥させる方法や、ヒーターで加熱して乾燥させる方法などを用いることができる。
【００４６】
（実施形態の効果）
本実施形態に係る消臭シート１０によれば、上記の構成により以下の各効果を奏することができる。すなわち、基材１２が主たる材料として無機物質１６を含み、表面層１４が珪藻土２４を含んでいるので、基材１２と表面層１４との接合は、無機物質どうしの接合となる。一方、表面層１４に含まれる接合物質２８は、珪藻土２４とイオン交換性物質２６とを接合するものであり、無機物質どうしの接合に適している。したがって、基材１２と表面層１４とを接合物質２８を介して強固に接合でき、消臭シート１０が破れたり切断されたりした場合でも、珪藻土２４やイオン交換性物質２６が飛散することを抑制できる。これにより、消臭シート１０を靴や鞄に入れて使用する場合などには、消臭シート１０を必要な大きさに適宜切断することができる。
【００４７】
消臭シート１０の使用時には、表面層１４を構成する珪藻土２４の細孔が様々な種類の臭い成分を吸着し、表面層１４を構成するイオン交換性物質２６がアンモニウムイオン（ＮＨ４＋）などの臭い成分をイオン交換作用により吸着するので、これらの相乗作用によって高い消臭効果を得ることができる。また、珪藻土２４の細孔が水分を吸着するので、高い吸湿効果を得ることができる。
【００４８】
図２に示すように、基材１２および表面層１４の両方に水滴を通さないが湿気を通すことができる細孔２２，３２が形成されているので、消臭シート１０を介護用下着、介護用シートおよび介護用ベッドなどに使用した場合でも、蒸れを抑えて快適に使用できる。
【００４９】
基材１２の無機物質１６として炭酸カルシウムを用いた場合において、炭酸カルシウムの割合（含有率）を５６重量％〜８６重量％とし、熱可塑性樹脂１８の割合（含有率）を１３〜４３重量％とすると、基材１２の強度低下を招くことなく、基材１２に対する表面層１４の接合強度を高くすることができる。
【００５０】
（変形例）
本考案の実施にあたっては、上記実施形態に限定されず、本考案の目的を逸脱しない限りにおいて種々の変更が可能である。例えば、上記実施形態では、基材１２の一方の面にだけ表面層１４が形成されているが、表面層１４は基材１２の両方の面に形成されてもよい。
【００５１】
また、表面層１４は、炭酸カルシウムを含んでいてもよい。この場合、炭酸カルシウムが水分に触れてアルカリ性を呈するため、カビの発生を抑制できる。また、表面層１４に含まれるイオン交換性物質２６は、銀イオン（Ａｇ＋）や銅イオン（Ｃｕ２＋）などの金属イオンを担持した陽イオン交換性物質（例えばゼオライト）を含んでいてもよい。この場合、金属イオンの抗菌作用によって細菌の発生を抑制できるので、細菌に起因する臭いの発生を抑制できる。さらに、表面層１４は、「銀」や「ＫＥＮＩＦＩＮＥ」(株式会社神戸製鋼所の登録商標)などの抗菌性を有する物質の粉末を含んでいてもよい。
【００５２】
図３は、本考案の第１変形例に係る消臭シート３４の構成を示す断面図である。図１に示す消臭シート１０は、基材１２と表面層１４とを備えているが、図３に示す第１変形例に係る消臭シート３４のように、基材１２と表面層１４とを収容する袋体３６をさらに備えていてもよい。袋体３６は、不織布や織物などの透湿性および防水性を有するシート状の材料で形成されている。したがって、珪藻土２４やイオン交換性物質２６が表面層１４から離脱した場合でも、これらが袋体３６の外部に飛散することを防止できる。
【００５３】
図４は、本考案の第２変形例に係る消臭シート３８の構成を示す断面図である。図３に示す消臭シート３４は、基材１２と表面層１４と袋体３６とを備えているが、図４に示す第２変形例に係る消臭シート３８のように、基材１２および表面層１４を支持するクッション部材４０をさらに備えていてもよい。この変形例において、基材１２とクッション部材４０とは、互いに分離されていてもよいし、接着剤、粘着剤および接合材などで互いに接合されていてもよい。基材１２とクッション部材４０とを接合する場合、袋体３６は省略されてもよい。
【産業上の利用可能性】
【００５４】
本考案に係る消臭シートは、ペット用トイレ、鞄、履物、靴の中敷、下駄箱、ゴミ箱、壁紙、トイレ、枕、マット、クッション、座布団、紙おむつ、介護用下着、介護用トイレ、介護用シート、介護用ベッド、介護用車椅子など、臭いの問題が生じるおそれのある様々な分野に利用可能である。
【符号の説明】
【００５５】
１０…消臭シート、１２…基材、１４…表面層、１６…無機物質、１８…熱可塑性樹脂、２０…添加剤、２２…第１細孔、３２…第２細孔、２４…珪藻土、２６…イオン交換性物質、２８…接合物質、３０…着色物質。
【図１】
0003216492.tif 000003
【図２】
0003216492.tif 000004
【図３】
0003216492.tif 000005
【図４】
0003216492.tif 000006
【手続補正書】
【提出日】平成30年3月20日(2018.3.20)
【手続補正１】
【補正対象書類名】実用新案登録請求の範囲
【補正対象項目名】請求項２
【補正方法】変更
【補正の内容】
【請求項２】
前記無機物質は、炭酸カルシウムであり、
前記基材の総重量に対する前記炭酸カルシウムの割合は、５６〜８６重量％であり、
前記基材の総重量に対する前記熱可塑性樹脂の割合は、１３〜４３重量％である、請求項１に記載の消臭シート。
【手続補正２】
【補正対象書類名】明細書
【補正対象項目名】０００９
【補正方法】変更
【補正の内容】
【０００９】
本考案の他の特徴は、前記無機物質は、炭酸カルシウムであり、前記基材の総重量に対する前記炭酸カルシウムの割合は、５６〜８６重量％であり、前記基材の総重量に対する前記熱可塑性樹脂の割合は、１３〜４３重量％であることにある。
【手続補正３】
【補正対象書類名】明細書
【補正対象項目名】００１０
【補正方法】変更
【補正の内容】
【００１０】
この構成によれば、無機物質として豊富な天然資源である炭酸カルシウムを用いているので、自然環境に対する負荷を低く抑えることができる。また、基材における炭酸カルシウムの含有率は５６〜８６重量％であり、基材における熱可塑性樹脂の含有率は１３〜４３重量％であるため、基材の強度低下を招くことなく、基材に対する表面層の接合強度を高くすることができる。
【手続補正４】
【補正対象書類名】明細書
【補正対象項目名】００４９
【補正方法】変更
【補正の内容】
【００４９】
基材１２の無機物質１６として炭酸カルシウムを用いた場合において、炭酸カルシウムの割合（含有率）を５６〜８６重量％とし、熱可塑性樹脂１８の割合（含有率）を１３〜４３重量％とすると、基材１２の強度低下を招くことなく、基材１２に対する表面層１４の接合強度を高くすることができる。